(57)【要約】      （修正有）【課題】静電気の帯電を防止しながらコンクリート床の補強がなし得るコンクリート床補強構造およびその施工方法を提供する。【解決手段】本発明のコンクリート床補強構造Ｋは、既設のコンクリート床Ｆを補強するものであって、コンクリート床補強構造Ｋの表面層が、静電気帯電防止層とされてなるものである。補強されたコンクリート床Ｆの剛性を高める場合、コンクリート床Ｆ表面に形成される上面側補強部１０と、コンクリート床Ｆ裏面に形成される下面側補強部３０とが設けられる。【選択図】図１４
2010222839.tif 000002
【特許請求の範囲】
【請求項１】
既設のコンクリート床を補強するコンクリート床補強構造であって、
前記コンクリート床補強構造の表面層が、静電気帯電防止層とされてなることを特徴とするコンクリート床補強構造。
【請求項２】
コンクリート床補強構造が、コンクリート床表面に形成される上面側補強部と、コンクリート床裏面に形成される下面側補強部とからなることを特徴とする請求項１記載のコンクリート床補強構造。
【請求項３】
コンクリート床補強構造が、補強繊維層を含むことを特徴とする請求項１記載のコンクリート床補強構造。
【請求項４】
コンクリート床補強構造が、コンクリート床表面に形成される補強下地層と、その表面に形成される下地調整層とを含むことを特徴とする請求項１記載のコンクリート床補強構造。
【請求項５】
下地調整層によりコンクリート床に生じた亀裂の穴埋めがなされてなることを特徴とする請求項４記載のコンクリート床補強構造。
【請求項６】
既設のコンクリート床を補強するコンクリート床補強構造の施工方法であって、
前記コンクリート床補強構造の表面層を静電気帯電防止層とする手順を含むことを特徴とするコンクリート床補強構造の施工方法。
【請求項７】
コンクリート床表面に上面側補強部を形成する手順と、コンクリート床裏面に下面側補強部を形成する手順とを含むことを特徴とする請求項６記載のコンクリート床補強構造の施工方法。
【請求項８】
補強繊維層を形成する手順を含むことを特徴とする請求項６記載のコンクリート床補強構造の施工方法。
【請求項９】
コンクリート床表面に補強下地層を形成する手順と、その表面に下地調整層を形成する手順とを含むことを特徴する請求項６記載のコンクリート床補強構造の施工方法。
【請求項１０】
下地調整層を形成する際にコンクリート床に生じた亀裂の穴埋めをなすことを特徴とする請求項９記載のコンクリート床補強構造の施工方法。
【発明の詳細な説明】
【技術分野】
【０００１】
本発明はコンクリート床補強構造およびその施工方法に関する。さらに詳しくは、経年変化により亀裂などが発生して強度が低下したコンクリート床を、静電気の帯電を防止しながら簡易に補強できるコンクリート床補強構造およびその施工方法に関する。
【背景技術】
【０００２】
従来より、各種建築物においては、床として広くコンクリート床が用いられている。ところが、このコンクリート床は、経年変化により亀裂が進行したり、雰囲気ガスとの化学変化によりコンクリート性状が変化したりして強度が低下するという欠点を有している。
【０００３】
このため、亀裂が進行したりなどして強度が低下したコンクリート床の補強がなされている。この補強は、従来、コンクリート床下に鋼板を配設し、その鋼板とコンクリート床との間に樹脂を注入することによりなされている。
【０００４】
しかしながら、従来の補強にあっては、コンクリート床下に鋼板を配設しているため、床荷重の増大に伴う躯体への悪影響が懸念されている。
【０００５】
また、従来の補強にあっては、亀裂はそのままとされているため、ホークリフトなどの運搬車両が走行するたびに、亀裂に堆積した粉塵が舞い上がり、環境汚染を招来するという問題もある。また、亀裂が振動により大きくなりコンクリートが欠損するという問題もある。その上、裏面（下面）にあってはコンクリート片が落下するおそれがあるという問題もある。
【０００６】
かかる問題を解決すべく、本発明者は既に特許文献１にて提案を行っている。
【０００７】
しかしながら、本発明者の先の提案には、補強したコンクリート床表面に静電気が帯電するという問題があることが判明した。
【先行技術文献】
【特許文献】
【０００８】
【特許文献１】特開２００８−１９６１８７号公報
【発明の概要】
【発明が解決しようとする課題】
【０００９】
本発明はかかる本発明者の先の提案における課題に鑑みなされたものであって、静電気の帯電を防止しながらコンクリート床の補強がなし得るコンクリート床補強構造およびその施工方法を提供することを目的としている。
【課題を解決するための手段】
【００１０】
本発明のコンクリート床補強構造は、既設のコンクリート床を補強するコンクリート床補強構造であって、前記コンクリート床補強構造の表面層が、静電気帯電防止層とされてなることを特徴とする。
【００１１】
本発明のコンクリート床補強構造においては、コンクリート床補強構造が、コンクリート床表面に形成される上面側補強部と、コンクリート床裏面に形成される下面側補強部とからなるのが好ましい。
【００１２】
また、本発明のコンクリート床補強構造においては、コンクリート床補強構造が、補強繊維層を含むのが好ましい。
【００１３】
さらに、本発明のコンクリート床補強構造においては、コンクリート床補強構造が、コンクリート床表面に形成される補強下地層と、その表面に形成される下地調整層とを含むのが好ましい。その場合、下地調整層によりコンクリート床に生じた亀裂の穴埋めがなされるのがさらに好ましい。
【００１４】
本発明のコンクリート床補強構造の施工方法は、既設のコンクリート床を補強するコンクリート床補強構造の施工方法であって、前記コンクリート床補強構造の表面層を静電気帯電防止層とする手順を含むことを特徴とする。
【００１５】
本発明のコンクリート床補強構造の施工方法においては、コンクリート床表面に上面側補強部を形成する手順と、コンクリート床裏面に下面側補強部を形成する手順とを含むのが好ましい。
【００１６】
また、本発明のコンクリート床補強構造の施工方法においては、補強繊維層を形成する手順を含むのが好ましい。
【００１７】
さらに、本発明のコンクリート床補強構造の施工方法においては、コンクリート床表面に補強下地層を形成する手順と、その表面に下地調整層を形成する手順とを含むのが好ましい。その場合、下地調整層を形成する際にコンクリート床に生じた亀裂の穴埋めをなすのがさらに好ましい。
【発明の効果】
【００１８】
本発明によれば、既設コンクリート床表面の補強が静電気の帯電を防止しながらなし得るという優れた効果が得られる。
【図面の簡単な説明】
【００１９】
【図１】本発明の実施形態１の補強構造の断面図である。
【図２】同補強構造の施工説明図であって、コンクリート床の表面を機械研磨している状態を示す。
【図３】同補強構造の施工説明図であって、補強下地層を形成している状態を示す。
【図４】同補強構造の施工説明図であって、下地調整層を形成している状態を示す。
【図５】同補強構造の施工説明図であって、コンクリート床に生じた亀裂の穴埋めをした状態を示す。
【図６】同補強構造の施工説明図であって、下地調整層を形成している状態を示す。
【図７】同補強構造の施工説明図であって、補強繊維層を形成している状態を示す。
【図８】同補強構造の施工説明図であって、繊維被覆下地層を形成している状態を示す。
【図９】同補強構造の施工説明図であって、繊維被覆材を塗布している状態を示す。
【図１０】同補強構造の施工説明図であって、繊維被覆材を締め固めて繊維被覆層を形成している状態を示す。
【図１１】同補強構造の施工説明図であって、第１平滑層を形成している状態を示す。
【図１２】同補強構造の施工説明図であって、第２平滑層を形成している状態を示す。
【図１３】同補強構造の施工説明図であって、仕上げ層を形成している状態を示す。
【図１４】本発明の実施形態２の補強構造の断面図である。
【図１５】同実施形態の下部補強部の断面図である。
【図１６】同実施形態の仕上げ層の断面図である。
【図１７】同下部補強部の施工説明図であって、コンクリート床の下面表面を機械研磨している状態を示す。
【図１８】同下部補強部の施工説明図であって、補強下地層を形成している状態を示す。
【図１９】同下部補強部の施工説明図であって、下地調整層を形成している状態を示す。
【図２０】同下部補強部の施工説明図であって、コンクリート床裏面に生じた亀裂の穴埋めをした状態を示す。
【図２１】同下部補強部の施工説明図であって、補強繊維下地層を形成している状態を示す。
【図２２】同下部補強部の施工説明図であって、補強繊維層を形成している状態を示す。
【図２３】同下部補強部の施工説明図であって、仕上げ層が形成された状態を示す。
【図２４】同実施形態の仕上げ層の施工説明図であって、仕上げ第１下地層を形成している状態を示す。
【図２５】同仕上げ層の施工説明図であって、仕上げモルタル層を形成している状態を示す。
【図２６】同仕上げ層の施工説明図であって、仕上げ第２下地層を形成している状態を示す。
【図２７】同仕上げ層の施工説明図であって、仕上げ中間層を形成している状態を示す。
【図２８】同仕上げ層の施工説明図であって、仕上げ本層を形成している状態を示す。
【図２９】本発明の実施形態３の仕上げ層の断面図である。
【図３０】同実施形態の仕上げ層の施工説明図であって、仕上げ中間層を形成している状態を示す。
【図３１】同仕上げ層の施工説明図であって、仕上げ本層を形成している状態を示す。
【発明を実施するための形態】
【００２０】
以下、添付図面を参照しながら本発明を実施形態に基づいて説明するが、本発明はかかる実施形態のみに限定されるものではない。
【００２１】
実施形態１
図１に、本発明の実施形態１に係るコンクリート床補強構造（以下、単に補強構造という）を断面図で示す。
【００２２】
補強構造Ｋは、図１に示すように、補強下地層１１と、下地調整層１２と、補強繊維下地層１３と、補強繊維層１４と、繊維被覆下地層１５と、繊維被覆層１６と、第１平滑層１７と、第２平滑層１８と、仕上げ層１９とをこの順に積層してなるものとされる。なお、図中の符号２０は、コンクリート床Ｆ上面に発生した亀裂Ｃの充填材を示す。
【００２３】
補強下地層１１は強化コンクリート、例えばアトミクス（株）強化コンクリートプライマー（商品名）からなるものとされ、その厚みは、例えば０．１ｍｍ〜０．２ｍｍとされる。
【００２４】
下地調整層１２は樹脂製モルタルに増粘材を混入してなるもの、例えばアトミクス（株）タフモル（商品名）に増粘材例えばケミベスト（商品名）をタフモル１に対して０．３の比率（重量比率）で混入したものからなるものとされ、その厚みは、例えば０．３ｍｍ〜０．６ｍｍとされる。
【００２５】
補強繊維下地層１３はエポキシ樹脂系下地材、例えばアトミクス（株）フロアトップ  タフモルＡ（商品名）からなるものとされ、その厚みは、例えば０．２ｍｍ〜０．８ｍｍとされる。なお、この補強繊維下地層１３は必要に応じて設けられればよく、そのため必ずしも設けられる必要はない。
【００２６】
補強繊維層１４はアラミド繊維生地、例えばファイベックス（株）ＡＫ−４０／４０（商品名）に合成樹脂、例えばアトミクス（株）タフモルＡ（商品名）を含浸させたものからなるものとされる。
【００２７】
繊維被覆下地層１５はエポキシ樹脂系下地材、例えばアトミクス（株）フロアトップ＃８０００アンダー材（商品名）からなるものとされる。
【００２８】
繊維被覆層１６は樹脂製モルタルからなるもの、例えばアトミクス（株）タフモル（商品名）に骨材として珪砂をタフモル１に対して９〜１２の比率（重量比率）で混入したものからなるものとされ、その厚みは、例えば３ｍｍ〜１０ｍｍとされる。
【００２９】
第１平滑層１７はエポキシ樹脂系下地材、例えばアトミクス（株）フロアトップ＃８０００アンダー材に増粘材、例えばケミベスト（商品名）をアンダー材１に対して０．２の比率（重量比率）で混入したものからなるものとされ、その厚みは、例えば０．１ｍｍ〜０．２ｍｍとされる。
【００３０】
第２平滑層１８はエポキシ樹脂系下地材、例えばアトミクス（株）フロアトップ＃８００プライマーに増粘材、例えばケミベスト（商品名）をプライマー１に対して０．２の比率（重量比率）で混入したものからなるものとされ、その厚みは、例えば０．１ｍｍ〜０．３ｍｍとされる。なお、この第２平滑層１８は必要に応じて設けられればよく、そのため必ずしも設けられる必要はない。
【００３１】
仕上げ層１９は静電気防止材入りエポキシ樹脂系仕上げ材、例えばアトミクス（株）              帯電防止材からなるものとされ、その厚みは、例えば０．３ｍｍ〜１．２ｍｍとされる。つまり、仕上げ層１９は、静電気帯電防止層とされる。
【００３２】
次に、図２〜図１３を参照しながら、かかる構成とされた補強構造Ｋの施工について説明する。
【００３３】
手順１：補強するコンクリート床Ｆの表面を機械研磨により研磨して埃ごみなどを除去し、清掃する（図２参照）。例えば、ライナックス研磨機（商品名）により、補強するコンクリート床Ｆの表面を研磨して清掃する。
【００３４】
手順２：研磨されたコンクリート床Ｆ上に補強下地層１１を、例えばプライマーをローラー刷毛にて塗布することにより形成する（図３参照）。
【００３５】
手順３：所定の養生の後、補強下地層１１の上に下地調整層１２を、例えば下地調整材をコテ塗りすることにより形成する（図４参照）。なお、この下地調整層２の形成の際に、コンクリート床Ｆに発生している亀裂Ｃの穴埋めも併せてなされる（図５参照）。
【００３６】
手順４：所定の養生の後、下地調整層１２の上に補強繊維下地層１３を、例えばエポキシ樹脂系下地材をローラー刷毛にて塗布することにより形成する（図６参照）。なお、補強繊維下地層１３が設けられない場合には、この手順は省略される。
【００３７】
手順５：所定の養生の後、補強繊維下地層１３の上にアラミド繊維生地を敷き詰めた後、合成樹脂を例えばコテ塗りにより含浸させて補強繊維層１４を形成する（図７参照）。
【００３８】
手順６：所定の養生の後、補強繊維層１４の上に繊維被覆下地層１５を、例えばエポキシ樹脂系下地材をローラ刷毛にて塗布することにより形成する（図８参照）。
【００３９】
手順７：所定の養生の後、繊維被覆下地層１５の上に繊維被覆層１６を形成する。すなわち、繊維被覆材を例えばコテ塗りにより塗布し（図９参照）、ついで機械ローラー押さえにより締め固める。例えば、騎乗トロウエイを走行させて締め固める（図１０参照）。
【００４０】
手順８：所定の養生の後、繊維被覆層１６の上に第１平滑層１７を、エポキシ樹脂系下地材を例えばコテ塗りすることにより形成する（図１１参照）。
【００４１】
手順９：所定の養生の後、第１平滑層１７の上に第２平滑層１８を、エポキシ樹脂系下地材を例えばコテ塗りすることにより形成する（図１２参照）。なお、第２平滑層１８が設けられない場合には、この手順は省略される。
【００４２】
手順１０：所定の養生の後、第２平滑層１８の上に仕上げ層１９を、静電気防止材入りエポキシ樹脂系仕上げ材を例えばコテ塗りすることにより形成する（図１３参照）。
【００４３】
手順１１：所定の養生をなす。これにより、補強が完了する。
【００４４】
このように、本実施形態の補強構造Ｋによれば、補強層を順次既設のコンクリート床Ｆ上に形成するだけで補強がなされるので、劣化したコンクリート床Ｆの補強が簡易になされる。また、補強による床荷重の増加はごく僅かであるので、躯体に与える悪影響はほとんどない。さらに、コンクリート床Ｆ上面（表面）に発生している亀裂Ｃもカバーされるので、亀裂Ｃに堆積している粉塵の舞い上がりによる環境汚染が生じることもない。その上、補強されたコンクリート床に静電気が帯電することもない。
【００４５】
実施形態２
図１４に、本発明の実施形態２の補強構造Ｋ１を示す。
【００４６】
補強構造Ｋ１は、図１４に示すように、コンクリート床Ｆに、表面側に形成される上面側補強部１０と、裏面側に形成される下面側補強部３０とを備えてなるものとされる。
【００４７】
上面側補強部１０は、実施形態１と同様とされているので、以下、下面側補強部３０について説明する。
【００４８】
下面側補強部３０は、図１５に示すように、補強下地層３１と、下地調整層３２と、補強繊維下地層３３と、補強繊維層３４と、仕上げ層３５とをこの順に下側に向けて積層してなるものとされる。なお、図中の符号４０は、コンクリート床Ｆ下面（裏面）に発生した亀裂Ｃの充填材を示す。
【００４９】
補強下地層３１は、エポキシ樹脂系下地材、例えばアトミクス（株）フロアトップ＃８００Ａプライマー（商品名）からなるものとされ、その厚みは、例えば０．１ｍｍ〜０．３ｍｍとされる。
【００５０】
下地調整層３２は樹脂製モルタルに増粘材を混入してなるもの（下地調整材）、例えばアトミクス（株）フロアトップ  タフモルパテ（商品名）からなるものとされ、凹凸部や段差が生じている箇所に部分的に形成される。なお、下地調整層３２は、全面的に形成されてもよい。
【００５１】
補強繊維下地層３３は、エポキシ樹脂系下地材、例えばアトミクス（株）フロアトップタフモルＡ（商品名）からなるものとされ、その厚みは、例えば０．２ｍｍ〜０．８ｍｍとされる。
【００５２】
補強繊維層３４はアラミド繊維生地、例えばファイベックス（株）ＡＫ−４０／４０（商品名）に合成樹脂、例えばアトミクス（株）タフモルＡ（商品名）を含浸させたものからなるものとされる。
【００５３】
仕上げ層３５は、図１６に示すように、例えば仕上げ第１下地層３６ａと、仕上げモルタル層３６ｂと、仕上げ第２下地層３６ｃと、仕上げ中間層３６ｄと、仕上げ本層３６ｅとからなるものとされる。
【００５４】
仕上げ第１下地層３６ａは、モルタルプライマー、例えばエレホン・化成工業（株）Ｅボンド＃５５（商品名）からなるものとされ、その厚みは、例えば０．１５ｍｍ〜０．３ｍｍとされる。
【００５５】
仕上げモルタル層３６ｂは、モルタル、例えばエレホン・化成工業（株）フィックスＬＳ（商品名）からなるものとされ、その厚みは、３ｍｍ〜３０ｍｍとされる。
【００５６】
仕上げ第２下地層３６ｃは、エポキシ樹脂系下地材、例えばアトミクス（株）フロアトップ＃８００Ａプライマー（商品名）からなるものとされ、その厚みは、例えば０．１ｍｍ〜０．３ｍｍとされる。
【００５７】
仕上げ中間層３６ｄは、エポキシ樹脂系中塗り材、例えばアトミクス（株）フロアトップタフモルＡ中塗り材（商品名）からなるものとされ、その厚みは、例えば０．２ｍｍ〜０．４ｍｍとされる。
【００５８】
仕上げ本層３６ｅは、例えばエポキシ樹脂系仕上げ材、例えばアトミクス（株）Ｅナンバーエコ（商品名）からなるものとされ、その厚みは、例えば０．１ｍｍ〜０．３５ｍｍとされる。
【００５９】
次に、図１７〜図２３を参照しながら、かかる構成とされた下面側補強部３０の施工について説明する。
【００６０】
手順２１：補強するコンクリート床Ｆ下面表面をディスクサンダーなどの機械研磨により研磨して埃ごみなどを除去し、清掃する（図１７参照）。例えば、ライナックス研磨機（商品名）により、補強するコンクリート床Ｆ下面（裏面）の表面を研磨して清掃する。
【００６１】
手順２２：研磨されたコンクリート床Ｆ下面表面に補強下地層３１を、例えばプライマーをローラー塗布することにより形成する（図１８参照）。
【００６２】
手順２３：所定の養生の後、補強下地層３１の上、つまり表面に下地調整層３２を、例えば下地調整材をコテ塗りすることにより形成する（図１９参照）。なお、この下地調整層３２の形成の際に、コンクリート床に発生している亀裂Ｃの穴埋めも併せてなされる（図２０参照）。
【００６３】
手順２４：所定の養生の後、下地調整層３２の上、つまり表面に例えばローラー塗布により補強繊維下地層３３を形成する（図２１参照）。
【００６４】
手順２５：所定の養生の後、補強繊維下地層３３の上、つまり表面にアラミド繊維生地を敷き詰めた後、合成樹脂を例えばローラー塗布により含浸させて補強繊維層３４を形成する（図２２参照）。
【００６５】
手順２６：所定の養生の後、補強繊維層３４の上、つまり表面に仕上げ層３５を形成する（図２３参照）。
【００６６】
手順２７：所定の養生をなす。これにより、補強が完了する。
【００６７】
次に、図２４〜図２８を参照しながら、仕上げ層３５の形成について説明する。
【００６８】
手順３１：補強繊維層３４の上、つまり表面に仕上げ第１下地層３６ａを、例えばモルタルプライマーをローラー塗布することにより形成する（図２４参照）。
【００６９】
手順３２：所定の養生の後、仕上げ第１下地層３６ａの上、つまり表面に仕上げモルタル層３６ｂを、例えばモルタルをコテ塗りすることにより形成する（図２５参照）。
【００７０】
手順３３：所定の養生の後、仕上げモルタル層３６ｂの上、つまり表面に仕上げ第２下地層３６ｃを、例えばプライマーをローラー塗布することにより形成する（図２６参照）。
【００７１】
手順３４：所定の養生の後、仕上げ第２下地層３６ｃの上、つまり表面に仕上げ中間層３６ｄを、例えば中塗り材をコテ塗りすることにより形成する（図２７参照）。
【００７２】
手順３５：所定の養生の後、仕上げ中間層３６ｄの上、つまり表面に仕上げ本層３６ｅを、例えば仕上げ材をコテ塗りすることにより形成する（図２８参照）。
【００７３】
このように、本実施形態の補強構造Ｋ１によれば、補強層を順次既設のコンクリート床Ｆ上面および下面に形成するだけで補強がなされるので、劣化したコンクリート床Ｆの補強が簡易になされる。また、上下に補強層を設けているので、実施形態１に比してコンクリート床Ｆの剛性が向上するとともに、コンクリート片の落下も防止される。さらに、補強による床荷重の増加はごく僅かであるので、躯体に与える悪影響はほとんどない。さらにまた、コンクリート床Ｆ上面および下面に発生している亀裂Ｃもカバーされるので、亀裂Ｃに堆積している粉塵の舞い上がりによる環境汚染が生じることもない。その上、補強されたコンクリート床Ｆ上面表面に静電気が帯電することもない。
【００７４】
実施形態３
図２９に、本発明の実施形態３の補強構造Ｋ２の要部を示す。
【００７５】
補強構造Ｋ２は、図２９に示すように、実施形態２の仕上げ層３５の構成を改変してなるものとされる。
【００７６】
仕上げ層３５は、図２９に示すように、仕上げ中間層３６ｇと、仕上げ本層３６ｈとからなるものとされる。
【００７７】
仕上げ中間層３６ｇは、エポキシ樹脂系中塗り材、例えばアトミクス（株）フロアトップタフモルＡ（商品名）からなるものとされ、その厚みは、例えば０．２ｍｍ〜０．４ｍｍとされる。
【００７８】
仕上げ本層は静電気防止材入りエポキシ樹脂系仕上げ材、例えば例えばアトミクス（株）Ｅナンバーエコからなるものとされ、その厚みは、例えば０．１５ｍｍ〜０．３ｍｍとされる。
【００７９】
次に、図３０〜図３１を参照しながら、仕上げ層３５の形成について説明する。
【００８０】
手順４１：補強繊維層３４の上、つまり表面に仕上げ中間層３６ｇを、例えばエポキシ樹脂系中塗り材をコテ塗りすることにより形成する（図３０参照）。
【００８１】
手順４２：所定の養生の後、仕上げ中間層の上、つまり表面に仕上げ本層を、例えば静電気防止材入りエポキシ樹脂系仕上げ材をコテ塗りするとことにより形成する（図３１参照）。
【００８２】
このように、本実施形態の補強構造Ｋ２によれば、簡易に剛性を向上させながらコンクリート床Ｆ表裏両面の補強がなし得る。
【産業上の利用可能性】
【００８３】
本発明は、劣化した既設コンクリート床の補強に適用できる。
【符号の説明】
【００８４】
１１   補強下地層
１２   下地調整層
１３   補強繊維下地層
１４   繊維繊維層
１５   繊維被覆下地層
１６   繊維被覆層
１７   第１平滑層
１８   第２平滑層
１９   仕上げ層（静電気帯電防止層）
Ｋ     コンクリート床補強構造
Ｃ     亀裂
Ｆ     コンクリート床
【図１】
2010222839.tif 000003
【図２】
2010222839.tif 000004
【図３】
2010222839.tif 000005
【図４】
2010222839.tif 000006
【図５】
2010222839.tif 000007
【図６】
2010222839.tif 000008
【図７】
2010222839.tif 000009
【図８】
2010222839.tif 000010
【図９】
2010222839.tif 000011
【図１０】
2010222839.tif 000012
【図１１】
2010222839.tif 000013
【図１２】
2010222839.tif 000014
【図１３】
2010222839.tif 000015
【図１４】
2010222839.tif 000016
【図１５】
2010222839.tif 000017
【図１６】
2010222839.tif 000018
【図１７】
2010222839.tif 000019
【図１８】
2010222839.tif 000020
【図１９】
2010222839.tif 000021
【図２０】
2010222839.tif 000022
【図２１】
2010222839.tif 000023
【図２２】
2010222839.tif 000024
【図２３】
2010222839.tif 000025
【図２４】
2010222839.tif 000026
【図２５】
2010222839.tif 000027
【図２６】
2010222839.tif 000028
【図２７】
2010222839.tif 000029
【図２８】
2010222839.tif 000030
【図２９】
2010222839.tif 000031
【図３０】
2010222839.tif 000032
【図３１】
2010222839.tif 000033